НАВИНЧИВАЮЩИЙСЯ КОЛПАЧОК ИЗ МУЛЬТИМОДАЛЬНОГО ПОЛИЭТИЛЕНА

1. Композиция мультимодального полиэтилена, содержащая
(А) от 35 до 65 массовых частей, предпочтительно от 45 до 65 массовых частей, наиболее предпочтительно от 50 до 60 массовых частей низкомолекулярного полиэтилена, имеющего среднемассовую молекулярную массу (Mw) в диапазоне от 20000 до 90000 г/моль;
(В) от 5 до 40 массовых частей, предпочтительно от 5 до 30 массовых частей, наиболее предпочтительно от 5 до 20 массовых частей, первого высокомолекулярного полиэтилена, имеющего среднемассовую молекулярную массу (Mw) в диапазоне от более чем 150000 до 1000000 г/моль, или первого сверхвысокомолекулярного полиэтилена, имеющего среднемассовую молекулярную массу (Mw) в диапазоне от более, чем 1000000 до 5000000 г/моль; и
(С) от 20 до 60 массовых частей, предпочтительно от 25 до 60 массовых частей, наиболее предпочтительно от 35 до 55 массовых частей второго высокомолекулярного полиэтилена, имеющего среднемассовую молекулярную массу (Mw) в диапазоне от более чем 150000 до 1000000 г/моль, или второго сверхвысокомолекулярного полиэтилена, имеющего среднемассовую молекулярную массу (Mw) в диапазоне от более чем 1000000 до 5000000 г/моль,
где молекулярно-массовое распределение композиции мультимодального полиэтилена находится в диапазоне от 10 до 25, предпочтительно от 10 до 20, при определении с использованием гельпроникающей хроматографии;
полупериод изотермической кристаллизации композиции мультимодального полиэтилена при температуре 123°С составляет 7 мин и менее, предпочтительно 6 мин и менее, предпочтительно находится в диапазоне 2-6 мин, в соответствии с дифференциальной сканирующей калориметрией; и длина текучести в спиральной пресс-форме при температуре 220°С составляет, по меньшей мере, 200 мм, предпочтительно находится в диапазоне 250-400 мм.
2. Композиция мультимодального полиэтилена по п. 1, где молекулярно-массовое распределение находится в диапазоне от 15 до 25, предпочтительно от 15 до 20.
3. Композиция мультимодального полиэтилена по любому из пп. 1 или 2, где длина текучести в спиральной пресс-форме при температуре 220°С находится в диапазоне от 250 до 370 мм.
4. Композиция мультимодального полиэтилена по любому из пп. 1-3, где композиция мультимодального полиэтилена характеризуется средней молекулярной массой в диапазоне от 80000 до 250000 г/моль, предпочтительно от 80000 до 200000 г/моль, при измерении с использованием гельпроникающей хроматографии.
5. Композиция мультимодального полиэтилена по любому из пп. 1-4, где композиция мультимодального полиэтилена характеризуется среднечисленной молекулярной массой в диапазоне от 5000 до 30000 г/моль, предпочтительно от 5000 до 20000 г/моль, при измерении с использованием гельпроникающей хроматографии.
6. Композиция мультимодального полиэтилена по любому из пп. 1-5, где композиция мультимодального полиэтилена характеризуется Z-средней молекулярной массой в диапазоне от 700000 до 2500000 г/моль, предпочтительно от 700000 до 2000000 г/моль, а наиболее предпочтительно от 700000 до 1500000 г/моль, при измерении с использованием гельпроникающей хроматографии.
2
7. Композиция мультимодального полиэтилена по любому из пп. 1-6, где композиция мультимодального полиэтилена характеризуется плотностью в диапазоне от 0,950 до 0,965 г/см3, предпочтительно от 0,953 до 0,960 г/см3, в соответствии с документом ASTM D 1505 и/или значением MI в диапазоне от 0,1 до 20 г/10 мин, предпочтительно от 0,3 до 17 г/10 мин, в соответствии с ASTM D 1238.
8. Навинчивающийся колпачок, содержащий композицию мультимодального полиэтилена по любому из пп. 1-7.
9. Навинчивающийся колпачок по п. 8, получаемый в результате литьевого формования или прямого прессования.